(57)【要約】シリコンエラストマーと適合性があり、潤滑油および尿素増ちょう剤からなる尿素グリース、並びに有効量の摩擦低減添加剤パッケージを含み、摩擦低減添加剤パッケージは、バーミキュライト、モリブデンオキシスルフィドジチオカルバメート、ポリフェニレンスルフィドおよび三ホウ酸カリウムを含むことを特徴とする定速度ジョイント用グリースが開示される。添加剤パッケージの固体の粒度は、約４０μｍ未満である。【特許請求の範囲】
【請求項１】
潤滑油および尿素増ちょう剤からなる尿素グリース、並びに有効量の摩擦低減添加剤パッケージを含む定速度ジョイント用グリース組成物であって、前記摩擦低減添加剤パッケージは、バーミキュライト、モリブデンオキシスルフィドジチオカルバメート、ポリフェニレンスルフィドおよび三ホウ酸カリウムを含むことを特徴とするグリース組成物。
【請求項２】
前記添加剤パッケージの粒度は、４０μｍ未満であることを特徴とする請求項１に記載のグリース組成物。
【請求項３】
前記粒度は、１０μｍ未満であることを特徴とする請求項２に記載のグリース組成物。
【請求項４】
バーミキュライト：モリブデンオキシスルフィドジチオカルバメート：ポリフェニレンスルフィド：三ホウ酸カリウムの比は、０．５：２：１：１〜５：２０：１０：１０の範囲にあることを特徴とする請求項２に記載のグリース組成物。
【請求項５】
前記添加剤パッケージは、グリース組成物全体の０．５〜３０重量％を構成することを特徴とする請求項４に記載のグリース組成物。
【請求項６】
６５〜９５重量％の基油、２．５〜３０重量％の尿素増ちょう剤および０．５〜３０重量％の添加剤パッケージを含み；
前記添加剤パッケージは本質的に、油中に懸濁した状態のバーミキュライト、モリブデンオキシスルフィドジチオカルバメート、ポリフェニレンスルフィドおよび三ホウ酸カリウムからなり；
前記添加剤は、１０μｍ未満の粒度を有し；
前記パッケージにおいて、バーミキュライト：ジチオカルバメート：ポリフェニレンスルフィド：三ホウ酸塩の重量比は、０．５：２：１：１〜５：２０：１０：１０の範囲で存在する
ことを特徴とする定速度ジョイント用グリース。
【請求項７】
前記パッケージ中の前記添加剤は、１：３：２：２の比で存在することを特徴とする請求項６に記載のグリース。
【発明の詳細な説明】
【技術分野】
【０００１】
本発明は、前輪駆動車の駆動ジョイントにおいて特に有用なグリース組成物に関する。
【背景技術】
【０００２】
前輪駆動車には、しばしば定速度ジョイント（ＣＶＪ）と呼ばれる、前輪駆動ジョイントが採用される。このジョイントは、摩耗を防止し、摩擦および振動を低減し、更にジョイントの寿命を延ばすために、潤滑することを必要とする。
【０００３】
ＣＶＪ潤滑剤の一つのタイプは、基油としての精製鉱油および増ちょう剤としてのリチウム石鹸を含むグリース組成物である。ＣＶＪに用いられる他のタイプのグリースは、基油および尿素タイプの増ちょう剤を含む。
【０００４】
ＣＶＪは、使用中にかなりの圧力、トルクおよび負荷を受ける。従って、ＣＶＪグリース組成物には、典型的には、二硫化モリブデン、モリブデンジチオカルバメート、硫化油脂および硫化オレフィンなどの極圧剤が含まれる。
【０００５】
ＣＶＪグリースの主な要件は、それらが、これらのジョイントに用いられるエラストマーおよびシール材との適合性を有することである。
【０００６】
低摩擦特性を有するＣＶＪグリースを提供するためには、無灰ジチオホスフェートおよびジチオリン酸亜鉛などの添加剤がしばしば用いられる。しかし、これらの添加剤は、多くの定速度ジョイントに用いられるシリコーンエラストマーおよびシール材と適合性がない。
【発明の開示】
【発明が解決しようとする課題】
【０００７】
本発明の一つの目的は、改良されたシリコーンエラストマー適合性グリース、特に低摩擦ＣＶＪグリースを提供することである。
【０００８】
他の目的は、以下の明細書を解釈することにより明らかとなる。
【課題を解決するための手段】
【０００９】
本発明の改良グリース組成物は、シリコーンエラストマーと適合性があり、ＣＶＪに特に有用である。本グリース組成物には、潤滑油および尿素増ちょう剤からなる尿素グリース、並びに有効量の摩擦低減添加剤パッケージが含まれる。前記摩擦低減添加剤パッケージには、バーミキュライト、モリブデンオキシスルフィドジチオカルバメートおよび三ホウ酸カリウムが含まれ、また添前記加剤パッケージの固体の粒度は約４０μｍ未満、好ましくは約１０μｍ未満である。
【発明を実施するための最良の形態】
【００１０】
本発明を実施するに際して用いられる基油は、潤滑油の粘度を有する鉱油または合成炭化水素油である。鉱油の例には、６０ニュートラル油、１００ニュートラル油、１５０ニュートラル油、３００ニュートラル油、５００ニュートラル油、ブライトストックナフテン油およびこれらの混合物が含まれる。合成油の例には、ポリα−オレフィン、ポリグリコール、ポリオールエステル、ポリリン酸エステル、シリコーン油、アルキルジフェニル、アルキルベンゼンおよび二塩基酸エステルが含まれる。これらの基油は単独で、またはこれらの二種以上の混合物の形態で用いることができる。本発明を実施するに際して、ブライトストック油とポリα−オレフィン油の混合物を用いることは、特に好ましい。
【００１１】
基油は、グリース組成物の主要部分を構成する。例えば、基油の量は、典型的には組成物の全重量を基準として約６５〜約９５重量％の範囲である。
【００１２】
本発明のグリース組成物には、尿素増ちょう剤が含まれる。典型的な増ちょう剤には、ジウレア化合物、トリウレア化合物およびより高級のポリ尿素化合物が含まれる。
【００１３】
ジウレア化合物の例には、モノアミンとジイソシアネートの反応により得られるものが含まれる。ジイソシアネートの例には、フェノプレンジイソシアネート、ジフェニル−ジイソシアネート、オクタデセンジイソシアネートなどが含まれる。モノアミンの例には、オクチルアミン、ドデシルアミン、ヘキサデシルアミンなどが含まれる。
【００１４】
より高級のポリ尿素化合物のうち、本発明を実施するに際して有用なものには、アミンと、ジイソシアネート化合物（上記されたものなど）との反応によって得られる化合物がある。
【００１５】
本発明の実施に際しては、尿素増ちょう剤を、組成物の全重量を基準として約２．５〜約３０重量％の範囲の量で用いることが好ましい。
【００１６】
本発明のグリースには、有効量の摩擦低減添加剤パッケージが含まれる。これにはバーミキュライト、モリブデンオキシスルフィドジチオカルバメート、ポリフェニレンスルフィドおよび三ホウ酸カリウムが含まれる。また、添加剤パッケージの粒度は約４０μｍ未満、好ましくは約１０μｍ未満、更には１μｍ程度またはそれ以下である。
【００１７】
添加剤パッケージのバーミキュライト成分は、粉末状の熱膨張マグネシウム−鉄アルミニウムシリケートである。
【００１８】
添加剤パッケージのモリブデンオキシスルフィドジチオカルバメートは、次式によって表される化合物である。
【化１】
2004524415.tif 000002
（式中、Ｒ１およびＲ２は、各々独立に、炭素数１〜２４のアルキル基、或いは炭素数６〜１６のアリール基またはアルキルアリール基であり、ｘおよびｙは、ゼロより大きく４未満の数値であり、ｘとｙの合計は４である。）
【００１９】
添加剤パッケージで用いられるポリフェニレンスルフィドまたはポリ（１，４−フェニレンスルフィド）は、粉末形態で入手可能な熱可塑性射出成形樹脂である。
【００２０】
添加剤パッケージで用いられる三ホウ酸カリウムは、非晶質無機固体である。市販されている三ホウ酸塩の油中懸濁物は、添加剤パッケージにおける有用成分であることが見出された。
【００２１】
バーミキュライト：モリブデンオキシスルフィドジチオカルバメート：ポリフェニレンスルフィド：三ホウ酸カリウムの重量比は、典型的には約０．５：２：１：１〜約５：２０：１０：１０の範囲である。好ましくは１：３：２：２である。
【００２２】
また、添加剤パッケージは全組成物の約０．５〜約３０重量％を構成する。
【実施例】
【００２３】
表１に示す成分を混合することにより、グリースを処方した。
【００２４】
【表１】
2004524415.tif 000003
【００２５】
グリースの物理特性を表２に示す。
【００２６】
【表２】
2004524415.tif 000004
【００２７】
表３に示される時間および温度で、エラストマー試料をグリース中に浸漬した後、インストロン（Ｉｎｓｔｒｏｎ）試験機を用い、ハイトレル（Ｈｙｔｒｅｌ）エラストマー試料については荷重２００ポンド、クロスヘッド速度２インチ／分で、シリコンエラストマー試料については荷重１００ポンド、クロスヘッド速度２０インチ／分で試料の伸びおよび引張り強度の変化を測定することにより、グリースのエラストマー適合性を測定した。
【００２８】
【表３】
2004524415.tif 000005
【国際公開パンフレット】
2004524415.tif 000006
2004524415.tif 000007
2004524415.tif 000008
2004524415.tif 000009
2004524415.tif 000010
2004524415.tif 000011
2004524415.tif 000012
2004524415.tif 000013
2004524415.tif 000014
2004524415.tif 000015
【国際調査報告】
2004524415.tif 000016
2004524415.tif 000017
2004524415.tif 000018